ЖИДКАЯ ИЗОЦИАНАТНАЯ КОМПОЗИЦИЯ

1. Жидкая изоцианатная композиция, включающая:
- по меньшей мере, один изоцианатный компонент;
- по меньшей мере, один полиол и/или аддукт, по меньшей мере, одного изоцианатного компонента и, по меньшей мере, одного полиола;
- наночастицы глины;
где упомянутым полиолом является полиол, имеющий концевые звенья ЭО, при этом соотношение NCO/OH находится в диапазоне от 1500 до 1,5.
2. Жидкая изоцианатная композиция по п.1, где упомянутым полиолом, имеющим концевые звенья ЭО, является полиол ПО, имеющий концевые звенья ЭО.
3. Жидкая изоцианатная композиция по п.1, где упомянутым полиолом, имеющим концевые звенья ЭО, является полиол ЭО.
4. Жидкая изоцианатная композиция по любому из пп.1-3, где полиол составляет от 5 до 25 мас.% от жидкой изоцианатной композиции, предпочтительно от 10 до 20 мас.%.
5. Жидкая изоцианатная композиция по любому из пп.1-3, где соотношение NCO/OH находится в диапазоне от 300 до 1,8.
6. Жидкая изоцианатная композиция по любому из пп.1-3, где упомянутой глиной является органически модифицированная глина.
7. Жидкая изоцианатная композиция по любому из пп.1-3, где упомянутый изоцианатный компонент представляет собой МДИ.
8. Способ получения жидкой изоцианатной композиции, включающий
- предоставление
- по меньшей мере, одного изоцианатного компонента;
- частиц глины;
- по меньшей мере, одного полиола, имеющего концевые звенья ЭО;
- объединение упомянутого изоцианатного компонента и упомянутых частиц глины;
- перемешивание упомянутой комбинации из изоцианатного компонента и частиц глины в течение периода времени в диапазоне от 1 мин до 10 ч при высоком сдвиге при одновременном выдерживании температуры упомянутой комбинации в диапазоне от 25°С до 80°С;
- добавление к упомянутой комбинации из изоцианатного компонента и частиц глины упомянутого полиола, имеющего концевые звенья ЭО, в таком количестве, чтобы соотношение NCO/OH находилось бы в диапазоне от 1500 до 1,5;
- перемешивание упомянутой комбинации из изоцианатного компонента, частиц глины и полиола, имеющего концевые звенья ЭО, в течение периода времени в диапазоне от 1 мин до 10 ч при высоком сдвиге при одновременном выдерживании температуры упомянутой комбинации в диапазоне от 60°С до 100°С для получения, тем самым, упомянутой жидкой изоцианатной композиции.
9. Способ по п.8, где перемешивание упомянутой комбинации из изоцианатного компонента, частиц глины и полиола, имеющего концевые звенья ЭО, проводят при скорости перемешивания в диапазоне от 500 до 3000 об./мин.
10. Способ по п.8 или 9, где перемешивание упомянутой комбинации из изоцианатного компонента и частиц глины проводят при скорости перемешивания в диапазоне от 1500 до 5000 об./мин.
11. Применение жидкой изоцианатной композиции по любому из пп.1-7 при получении полиуретанового материала или полимочевинового материала.